(57)【要約】【課題】イオン選択性またはイオン透過性に優れ、かつ、耐久性に優れる隔膜の提供。【解決手段】スルホン酸型官能基を有するポリマーを含むイオン交換膜と、補強材と、を含む隔膜。【選択図】なし【特許請求の範囲】
【請求項１】
スルホン酸型官能基を有するポリマーを含むイオン交換膜と、補強材と、を含む隔膜。
【請求項２】
前記イオン交換膜の膜厚が、２２０〜２４０μｍである、請求項１に記載の隔膜。
【請求項３】
前記ポリマーのイオン交換容量が、１．０ミリ当量／グラム乾燥樹脂である、請求項２に記載の隔膜。
【請求項４】
前記イオン交換膜の膜厚が、１７０〜１９０μｍである、請求項１に記載の隔膜。
【請求項５】
前記ポリマーのイオン交換容量が、１．１ミリ当量／グラム乾燥樹脂または１．２５ミリ当量／グラム乾燥樹脂である、請求項４に記載の隔膜。
【請求項６】
前記ポリマーが含フッ素ポリマーである、請求項１〜５のいずれか１項に記載の隔膜。
【請求項７】
含水率が１０質量％以上である、請求項１〜６のいずれか１項に記載の隔膜。
【請求項８】
前記イオン交換膜が単層である、請求項１〜７のいずれか１項に記載の隔膜。
【発明の詳細な説明】
【技術分野】
【０００１】
本発明は、隔膜に関する。
【背景技術】
【０００２】
各種電池、電解プロセスおよびイオン等の分離プロセスにおいて、イオン交換膜が使用されている。特許文献１には、レドックスフロー電池に使用する隔膜として、イオン交換膜の使用が開示されている（段落００５９等）。
【先行技術文献】
【特許文献】
【０００３】
【特許文献１】特開第２０１５−０９７２１９号公報
【発明の概要】
【発明が解決しようとする課題】
【０００４】
近年、隔膜は多様な用途に用いられることから、イオン選択性またはイオン透過性に優れるとともに、耐久性にも優れることが求められている。
本発明は、上記実情に鑑みて、イオン選択性またはイオン透過性に優れ、かつ、耐久性に優れる隔膜の提供を目的とする。
【課題を解決するための手段】
【０００５】
本発明者は、以下の構成により上記課題が解決できるのを見出した。
【０００６】
［１］  スルホン酸型官能基を有するポリマーを含むイオン交換膜と、補強材と、を含む隔膜。
［２］  上記イオン交換膜の膜厚が、２２０〜２４０μｍである、［１］に記載の隔膜。
［３］  上記ポリマーのイオン交換容量が、１．０ミリ当量／グラム乾燥樹脂である、［２］に記載の隔膜。
［４］  上記イオン交換膜の膜厚が、１７０〜１９０μｍである、［１］に記載の隔膜。
［５］  上記ポリマーのイオン交換容量が、１．１ミリ当量／グラム乾燥樹脂または１．２５ミリ当量／グラム乾燥樹脂である、［４］に記載の隔膜。
［６］  上記ポリマーが含フッ素ポリマーである、［１］〜［５］のいずれかに記載の隔膜。
［７］  含水率が１０質量％以上である、［１］〜［６］のいずれかに記載の隔膜。
［８］  上記イオン交換膜が単層である、［１］〜［７］のいずれかに記載の隔膜。
【発明の効果】
【０００７】
本発明によれば、イオン選択性またはイオン透過性に優れ、かつ、耐久性に優れる隔膜を提供できる。
【発明を実施するための形態】
【０００８】
本明細書における下記の用語の意味は以下の通りである。
「イオン交換基」とは、この基に含まれるイオンの少なくとも一部を、他のイオンに交換しうる基であり、下記のスルホン酸型官能基等が挙げられる。
「スルホン酸型官能基」とは、スルホン酸基（−ＳＯ３Ｈ）、またはスルホン酸塩基（−ＳＯ３Ｍ２。ただし、Ｍ２はアルカリ金属または第４級アンモニウムカチオンである。）を意味する。
「隔膜前駆体膜」とは、イオン交換基に変換できる基を有するポリマーを含む膜である。
「イオン交換基に変換できる基」とは、加水分解処理、酸型化処理等の処理によって、イオン交換基に変換できる基を意味する。
「スルホン酸型官能基に変換できる基」とは、加水分解処理、酸型化処理等の処理によって、スルホン酸型官能基に変換できる基を意味する。
「ペルフルオロ炭化水素基」とは、水素原子の全てがフッ素原子で置換された炭化水素基を意味する。
「ペルフルオロ脂肪族炭化水素基」とは、水素原子の全てがフッ素原子で置換された脂肪族炭化水素基を意味する。
【０００９】
ポリマーにおける「単位」は、モノマーが重合することによって形成された、該モノマー１分子に由来する原子団を意味する。単位は、重合反応によって直接形成された原子団であってもよく、重合反応によって得られたポリマーを処理することによって該原子団の一部が別の構造に変換された原子団であってもよい。
【００１０】
「補強材」は、イオン交換膜の強度を向上させるために用いられる材料を意味する。補強材は、補強布に由来する材料である。
「補強布」は、イオン交換膜の強度を向上させるための補強材の原料として用いられる布を意味する。
「補強糸」は、補強布を構成する糸であり、補強布をアルカリ性水溶液（例えば、濃度が３２質量％の水酸化ナトリウム水溶液）に浸漬しても溶出しない材料からなる糸である。
「〜」を用いて表される数値範囲は、「〜」の前後に記載される数値を下限値および上限値として含む範囲を意味する。
【００１１】
イオン交換膜の膜厚は、イオン交換膜を９０℃で２時間乾燥させた後、イオン交換膜断面を光学顕微鏡にて観察し、画像解析ソフトを用いて求める。
「イオン交換容量」は、次のようにして算出される値である。まず、イオン交換基に変換できる基を有するポリマーの約０．５ｍｇを平板プレスしてフィルム状にし、得られたフィルム状のサンプルを透過型赤外分光分析装置によって分析する。得られたスペクトルのＣＦ２ピーク、ＣＨ３ピーク、ＯＨピーク、ＣＦピーク、ＳＯ２Ｆピークの各ピーク高さを用いて、スルホン酸型官能基に変換できる基を有する構成単位の割合を算出し、これを加水分解処理後に得られるポリマーにおけるスルホン酸型官能基を有する構成単位の割合とし、イオン交換容量が既知のサンプルを検量線として用いてイオン交換容量を求める。なお、末端基が酸型（例：−ＳＯ３Ｈ）またはカリウム型もしくはナトリウム型であるイオン交換基を有するフィルムに関しても、同様に測定が可能である。
【００１２】
［隔膜］
本発明の隔膜（以下、「本隔膜」ともいう。）は、スルホン酸型官能基を有するポリマー（以下、「ポリマー（Ｓ）ともいう。）と、補強材と、を含む。本隔膜は、補強材を有するので、耐久性に優れる。
本隔膜の形状および大きさは、本隔膜を装着する電解槽のサイズや電極のタイプに応じて適宜決定すればよい。
【００１３】
＜イオン交換膜＞
（スルホン酸型官能基を有するポリマー）
ポリマー（Ｓ）は、イオン交換膜のイオン選択性またはイオン透過性により優れる点から、スルホン酸型官能基を有する含フッ素ポリマー（以下、「含フッ素ポリマー（Ｓ）」ともいう。）が好ましい。
【００１４】
含フッ素ポリマー（Ｓ）は、含フッ素オレフィンに基づく単位ならびにスルホン酸型官能基およびフッ素原子を有するモノマーに基づく単位を含むのが好ましい。
含フッ素オレフィンとしては、例えば、分子中に１個以上のフッ素原子を有する炭素数が２〜３のフルオロオレフィンが挙げられる。フルオロオレフィンの具体例としては、テトラフルオロエチレン（以下、ＴＦＥと記す。）、クロロトリフルオロエチレン、フッ化ビニリデン、フッ化ビニル、ヘキサフルオロプロピレンが挙げられる。なかでも、モノマーの製造コスト、他のモノマーとの反応性、得られる含フッ素ポリマー（Ｓ）の特性に優れる点から、ＴＦＥが好ましい。
含フッ素オレフィンは、１種単独で用いても２種以上を併用してもよい。
【００１５】
スルホン酸型官能基およびフッ素原子を有するモノマーに基づく単位としては、式（１）で表される単位が好ましい。
式（１）    −［ＣＦ２−ＣＦ（−Ｌ−ＳＯ３Ｍ）］−
【００１６】
Ｌは、酸素原子を含んでいてもよい２価のペルフルオロ炭化水素基である。
酸素原子は、ペルフルオロ炭化水素基中の末端に位置していても、炭素原子−炭素原子間に位置していてもよい。
２価のペルフルオロ炭化水素基中に炭素数は、１以上が好ましく、２以上がより好ましく、２０以下が好ましく、１０以下がより好ましい。
【００１７】
Ｌとしては、酸素原子を含んでいてもよい２価のペルフルオロ脂肪族炭化水素基が好ましく、酸素原子を含んでいてもよい２価のペルフルオロアルキレン基がより好ましい。
上記２価のペルフルオロアルキレン基は、直鎖状および分岐鎖状のいずれであってもよい。
【００１８】
Ｍは、水素原子、アルカリ金属または第４級アンモニウムカチオンである。
ｎは、１または２である。
【００１９】
式（１）で表される単位としては、式（１−１）で表される単位、式（１−２）で表される単位、または、式（１−３）で表される単位が好ましい。
式（１−１）    −［ＣＦ２−ＣＦ（−Ｏ−Ｒｆ１−ＳＯ３Ｍ）］−
式（１−２）    −［ＣＦ２−ＣＦ（−Ｒｆ１−ＳＯ３Ｍ）］−
【００２０】
Ｒｆ１は、炭素原子−炭素原子間に酸素原子を含んでいてもよいペルフルオロアルキレン基である。上記ペルフルオロアルキレン基中の炭素数は、１以上が好ましく、２以上がより好ましく、２０以下が好ましく、１０以下がより好ましい。
Ｍは水素原子、アルカリ金属または第４級アンモニウムカチオンである。
【００２１】
式（１）で表される単位としては、式（１−３）で表される単位がより好ましい。
式（１−３）    −［ＣＦ２−ＣＦ（−（ＣＦ２）ｘ−（ＯＣＦ２ＣＦＹ）ｙ−Ｏ−（ＣＦ２）ｚ−ＳＯ３Ｍ）］−
ｘは０または１であり、ｙは０〜２の整数であり、ｚは１〜４の整数であり、ＹはＦまたはＣＦ３である。Ｍは、上述した通りである。
【００２２】
式（１−１）で表される単位の具体例としては、以下の単位が挙げられる。式中のｗは１〜８の整数であり、ｘは１〜５の整数である。式中のＭの定義は、上述した通りである。
−［ＣＦ２−ＣＦ（−Ｏ−（ＣＦ２）ｗ−ＳＯ３Ｍ）］−
−［ＣＦ２−ＣＦ（−Ｏ−ＣＦ２ＣＦ（ＣＦ３）−Ｏ−（ＣＦ２）ｗ−ＳＯ３Ｍ）］−
−［ＣＦ２−ＣＦ（−（Ｏ−ＣＦ２ＣＦ（ＣＦ３））ｘ−ＳＯ３Ｍ）］−
【００２３】
式（１−２）で表される単位の具体例としては、以下の単位が挙げられる。式中のｗは１〜８の整数である。式中のＭの定義は、上述した通りである。
−［ＣＦ２−ＣＦ（−（ＣＦ２）ｗ−ＳＯ３Ｍ）］−
−［ＣＦ２−ＣＦ（−ＣＦ２−Ｏ−（ＣＦ２）ｗ−ＳＯ３Ｍ）］−
【００２４】
スルホン酸型官能基およびフッ素原子を有するモノマーは、１種単独で用いても２種以上を併用してもよい。
【００２５】
含フッ素ポリマー（Ｓ）は、含フッ素オレフィンに基づく単位、並びに、スルホン酸型官能基およびフッ素原子を有するモノマーに基づく単位以外の、他のモノマーに基づく単位を含んでいてもよい。
他のモノマーの具体例としては、ＣＦ２＝ＣＦＲｆ５（ただし、Ｒｆ５は炭素数２〜１０のペルフルオロアルキル基である。）、ＣＦ２＝ＣＦ−ＯＲｆ６（ただし、Ｒｆ６は炭素数１〜１０のペルフルオロアルキル基である。）、ＣＦ２＝ＣＦＯ（ＣＦ２）ｖＣＦ＝ＣＦ２（ただし、ｖは１〜３の整数である。）が挙げられる。
他のモノマーに基づく単位の含有量は、イオン交換性能の維持の点から、含フッ素ポリマー（Ｓ）中の全単位に対して、３０質量％以下が好ましい。
【００２６】
ポリマー（Ｓ）のイオン交換容量は、イオン選択性またはイオン透過性により優れる点から、１．００ミリ当量／グラム乾燥樹脂以上が好ましい。また、１．２５ミリ当量／グラム乾燥樹脂以下が好ましい。
なお、上記ミリ当量／グラム乾燥樹脂は、イオン交換膜中のポリマー（Ｓ）を含む樹脂の乾燥質量（１ｇ）当たりのミリ当量を表す。イオン交換膜中のポリマー（Ｓ）を含む樹脂の乾燥質量とは、１／１０気圧（７６ｍｍＨｇ）以下の減圧下でイオン交換膜を９０℃で１６時間放置した後の質量を意図する。
【００２７】
（イオン交換膜の物性）
イオン交換膜の膜厚は、１７０〜２４０μｍが好ましい。なお、本明細書において、イオン交換膜の膜厚には、補強材の厚みを含まない。
【００２８】
（イオン交換膜の構造）
イオン交換膜は、単層構造であっても、多層構造であってもよい。多層構造である場合、例えば、ポリマー（Ｓ）を含み、イオン交換容量が互いに異なる層を複数積層させる態様が挙げられる。
イオン交換膜は、ポリマー（Ｓ）を含む単層であるのが好ましい。ポリマー（Ｓ）を含む単層のイオン交換膜は、カルボン酸型官能基を有するポリマーを含む層をさらに含む複層のイオン交換膜と比較して、膜抵抗を小さくできる。そのため、本隔膜を電気分解装置や電池に適用した際に、電解電圧の上昇を抑制できる。
【００２９】
＜補強材＞
本隔膜は、補強材を含む。補強材は、イオン交換膜の内部に含まれているのが好ましい。
補強材の具体例としては、補強布（好ましくは、織布）、フィブリル、多孔体が挙げられ、これらの中でも補強布が好ましい。
補強布は、経糸と緯糸とからなり、経糸と緯糸とが直交しているのが好ましい。
補強布の具体例としては、４５〜５５デニールのＰＴＦＥ製スリットヤーンを７５〜８５メッシュの密度で平織した織布が挙げられる。
【００３０】
補強糸は、アルカリ性水溶液に溶出しない材料からなる糸である。
補強糸としては、ポリテトラフルオロエチレンからなる補強糸、ポリフェニレンサルファイドからなる補強糸、ナイロンからなる補強糸およびポリプロピレンからなる補強糸からなる群より選択される少なくとも１種の補強糸が好ましい。
【００３１】
＜親水化層＞
本隔膜は、少なくとも一方の最表層に親水化層を含んでいてもよい。具体的には、親水化層は、イオン交換膜の少なくとも一方の表面に設けられるのが好ましく、両表面に設けられるのが特に好ましい。本隔膜が親水化層を含んでいる場合、本隔膜の表面におけるガスの付着が抑制される結果、アルカリ水電解の際に電解電圧の向上を抑制できる。
親水化層の具体例としては、無機物粒子を含む無機物粒子層が挙げられる。
【００３２】
無機物粒子は、酸またはアルカリに対する耐食性に優れ、親水性を有するのが好ましい。具体的には、第４族元素または第１４族元素の酸化物、窒化物および炭化物からなる群より選択される少なくとも１種が好ましく、ＳｉＯ２、ＳｉＣ、ＺｒＯ２およびＺｒＣからなる群より選択される少なくとも１種がより好ましく、ＺｒＯ２が特に好ましい。
【００３３】
親水化層はバインダーを含んでいてもよい。バインダーとしては、公知の親水化層（ガス解放層）に用いられる公知のバインダーを採用でき、例えば、メチルセルロース、スルホン酸基を有する含フッ素ポリマーが挙げられる。
【００３４】
本隔膜における無機物粒子の含有量は、本隔膜の単位面積あたり、０．５〜５０ｇ／ｍ２が好ましく、０．５〜３０ｇ／ｍ２がより好ましく、０．５〜２５ｇ／ｍ２が特に好ましい。無機物粒子の含有量が０．５ｇ／ｍ２以上であれば、ガス付着抑制効果がより優れる。無機物粒子の含有量が５０ｇ／ｍ２以下であれば、膜抵抗が低く抑えられ、アルカリ水電解する際の電解電圧がより低く抑えられる。
【００３５】
親水化層中の無機物粒子およびバインダーの合計質量に対する、バインダーの含有比は、０．１５〜０．３が好ましく、０．１５〜０．２５がより好ましく、０．１６〜０．２０が特に好ましい。バインダーの含有比が０．１５以上であれば、無機物粒子の脱落耐性に優れる。バインダーの含有比が０．３以下であれば、ガス付着抑制効果がより優れる。
【００３６】
＜隔膜の物性＞
本隔膜は、各種装置の電解液等に浸漬する前に湿潤状態にあってもよく、この場合、含水率が１０質量％以上であるのが好ましい。含水率が１０質量％以上という湿潤状態にある本隔膜を各種装置（例えば、電池、電気分解装置）に装着すれば、各種装置の電圧上昇を抑制できる。
本隔膜の含水率は、湿潤状態の本隔膜の質量と、乾燥状態の本隔膜の質量とに基づいて、以下の式により算出できる。なお、乾燥状態の本隔膜は、湿潤状態の本隔膜を９０℃で５時間乾燥させて得られる。
本隔膜の含水率（質量％）＝１００×｛（湿潤状態の本隔膜の質量）−（乾燥状態の本隔膜の質量）｝／（乾燥状態の本隔膜の質量）
【００３７】
＜用途＞
本隔膜は、ポリマー（Ｓ）を含み、かつ補強材を含むため、各種電池、電解プロセスおよび分離プロセスにおいて優れたイオン選択性またはイオン透過性を有するとともに、過酷な使用環境に長期間耐えうる優れた耐久性（化学的耐久性または高機械強度）を有する。
本隔膜の用途の具体例としては、固体高分子型燃料電池、メタノール直接型燃料電池、レドックスフロー電池、空気電池などの各種電池用途、固体高分子型水電解、アルカリ型水電解、オゾン水電解、食塩電解、有機物電解や、塩化物または酸化物等の各種電気分解装置が挙げられる。上記用途以外にも様々なタイプの電気化学セルでのセパレーターや固体電極として、セルの結合部分での選択的なカチオン輸送に用いることができる。また、電気化学関連の用途以外にも、センサー用途として各種ガスセンサー、バイオセンサー、発光デバイス、光学デバイス、有機物センサー、および、カーボンナノチューブの可溶化、アクチュエーター、触媒用途等に用いることができる。
【００３８】
＜隔膜の好適態様＞
本隔膜の第１の実施態様としては、イオン交換膜の膜厚が２２０〜２４０μｍである態様が挙げられる。第１の実施態様において、ポリマー（Ｓ）のイオン交換容量は、１．０ミリ当量／グラム乾燥樹脂がイオン選択性の観点から好ましい。
【００３９】
本隔膜の第２の実施態様としては、イオン交換膜の膜厚が１７０〜１９０μｍである態様が挙げられる。第２の態様において、ポリマー（Ｓ）のイオン交換容量は、１．１ミリ当量／グラム乾燥樹脂または１．２５ミリ当量／グラム乾燥樹脂であるのがイオン導電性の観点から好ましい。
【００４０】
隔膜の別の態様として、スルホン酸型官能基を有するポリマーを含むイオン交換膜であり、補強材を含まない隔膜であっても、場合によっては好適に使用できる。補強材を含まない隔膜は、イオンの透過性が向上するため、より高いイオン透過性が求められる場合に特に好適である。このような補強材を含まない隔膜の実施態様としては、膜厚が９０〜２４０μｍ、イオン交換容量が１．０〜１．２５ミリ当量／グラム乾燥樹脂の膜が挙げられる。より具体的には、例えばイオン交換容量が１．２５ミリ当量／グラム乾燥樹脂であり、膜厚が９０μｍ、１８０μｍのイオン交換膜が挙げられる。
上記隔膜の好ましい態様や製造方法は、補強材を含まない以外は、本隔膜と同様である。
上記隔膜の用途としては、本隔膜の用途として前記の＜用途＞に記載と同様の用途が挙げられる。
【００４１】
［隔膜の製造方法］
本隔膜は、スルホン酸型官能基に変換できる基を有するポリマーを含むイオン交換膜前駆体に補強材が埋め込まれた隔膜前駆体膜を製造し（以下、「工程（ａ）」ともいう。）、次に、隔膜前駆体膜中のスルホン酸型官能基に変換できる基をスルホン酸型官能基に変換して（以下、「工程（ｂ）」ともいう。）、製造されるのが好ましい。
【００４２】
スルホン酸型官能基に変換できる基を有するポリマーとしては、含フッ素オレフィンと、スルホン酸型官能基に変換できる基およびフッ素原子を有するモノマー（以下、「含フッ素モノマー（Ｓ’）」とも言う。）との共重合ポリマー（以下、「含フッ素ポリマー（Ｓ’）」とも言う。）が好ましい。
共重合の方法は、溶液重合、懸濁重合、乳化重合など公知の方法を採用できる。
【００４３】
含フッ素オレフィンとしては、先に例示したものが挙げられ、モノマーの製造コスト、他のモノマーとの反応性、得られる含フッ素ポリマー（Ｓ）の特性に優れる点から、ＴＦＥが好ましい。
含フッ素オレフィンは、１種単独で用いても２種以上を併用してもよい。
【００４４】
含フッ素モノマー（Ｓ’）としては、分子中に１個以上のフッ素原子を有し、エチレン性の二重結合を有し、かつ、スルホン酸型官能基に変換できる基を有する化合物が挙げられる。
含フッ素モノマー（Ｓ’）としては、モノマーの製造コスト、他のモノマーとの反応性、得られる含フッ素ポリマー（Ｓ）の特性に優れる点から、式（２）で表される化合物が好ましい。
式（２）    ＣＦ２＝ＣＦ−Ｌ−Ａ
式（２）中のＬの定義は、上述した通りである。
Ａは、スルホン酸型官能基に変換できる基である。スルホン酸型官能基に変換できる基は、加水分解によってスルホン酸型官能基に変換し得る官能基が好ましい。スルホン酸型官能基に変換できる基の具体例としては、−ＳＯ２Ｆ、−ＳＯ２Ｃｌ、−ＳＯ２Ｂｒが挙げられる。
【００４５】
式（２）で表される化合物としては、式（２−１）で表される化合物および式（２−２）で表される化合物が好ましい。
式（２−１）    ＣＦ２＝ＣＦ−Ｏ−Ｒｆ１−Ａ
式（２−２）    ＣＦ２＝ＣＦ−Ｒｆ１−Ａ
【００４６】
式中のＲｆ１およびＡの定義は、上述した通りである。
【００４７】
式（２）で表される化合物としては、式（２−３）で表される化合物がより好ましい。
式（２−３）    ＣＦ２＝ＣＦ−（ＣＦ２）ｘ−（ＯＣＦ２ＣＦＹ）ｙ−Ｏ−（ＣＦ２）ｚ−ＳＯ３Ｍ
式中のＭ、ｘ、ｙ、ｚおよびＹの定義は、上述した通りである。
【００４８】
式（２−１）で表される化合物の具体例としては、以下の化合物が挙げられる。式中のｗは１〜８の整数であり、ｘは１〜５の整数である。
ＣＦ２＝ＣＦ−Ｏ−（ＣＦ２）ｗ−ＳＯ２Ｆ
ＣＦ２＝ＣＦ−Ｏ−ＣＦ２ＣＦ（ＣＦ３）−Ｏ−（ＣＦ２）ｗ−ＳＯ２Ｆ
ＣＦ２＝ＣＦ−［Ｏ−ＣＦ２ＣＦ（ＣＦ３）］ｘ−ＳＯ２Ｆ
【００４９】
式（２−２）で表される化合物の具体例としては、以下の化合物が挙げられる。式中のｗは、１〜８の整数である。
ＣＦ２＝ＣＦ−（ＣＦ２）ｗ−ＳＯ２Ｆ
ＣＦ２＝ＣＦ−ＣＦ２−Ｏ−（ＣＦ２）ｗ−ＳＯ２Ｆ
【００５０】
含フッ素モノマー（Ｓ’）は、１種単独で用いても２種以上を併用してもよい。
含フッ素ポリマー（Ｓ’）の製造には、含フッ素オレフィンおよび含フッ素モノマー（Ｓ’）に加えて、さらに他のモノマーを用いてもよい。他のモノマーとしては、先に例示したものが挙げられる。
【００５１】
含フッ素ポリマー（Ｓ）のイオン交換容量は、含フッ素ポリマー（Ｓ’）中の含フッ素モノマー（Ｓ’）に基づく単位の含有量を変化させて、調整できる。含フッ素ポリマー（Ｓ）中のスルホン酸型官能基の含有量は、含フッ素ポリマー（Ｓ’）中のスルホン酸型官能基に変換できる基の含有量と同一であるのが好ましい。
【００５２】
イオン交換膜前駆体の製造方法の具体例としては、押し出し法が挙げられる。イオン交換膜前駆体は、膜状であってもよい。
また、上述した多層構造のイオン交換膜を製造する際には、共押し出し法によってスルホン酸型官能基に変換できる基を有する含フッ素ポリマーからなる複数の層を積層させる態様が挙げられる。
【００５３】
補強材は、公知の方法によってイオン交換膜前駆体中に埋め込むことができる。例えば、複層のイオン交換膜を形成する場合、含フッ素ポリマー（Ｓ）を含むフィルムで補強材を挟み込む方法が挙げられる。また、含フッ素ポリマー（Ｓ）を補強材の両面にコーティングする方法によっても、イオン交換膜前駆体中に補強材を埋め込むことができる。
【００５４】
隔膜前駆体膜中のスルホン酸型官能基に変換できる基をスルホン酸型官能基に変換する方法の具体例としては、隔膜前駆体膜に加水分解処理または酸型化処理等の処理を施す方法が挙げられる。
なかでも、隔膜前駆体膜とアルカリ性水溶液とを接触させる方法が好ましい。
【００５５】
隔膜前駆体膜とアルカリ性水溶液とを接触させる方法の具体例としては、隔膜前駆体膜をアルカリ性水溶液中に浸漬する方法、隔膜前駆体膜の表面にアルカリ性水溶液をスプレー塗布する方法が挙げられる。
アルカリ性水溶液の温度は、膜の生産性の観点から３０℃以上１００℃未満が好ましく、隔膜前駆体膜とアルカリ性水溶液との接触時間は、３〜３００分間が好ましい。
【００５６】
アルカリ性水溶液は、アルカリ金属水酸化物、水溶性有機溶剤および水を含むのが好ましい。
アルカリ金属水酸化物の具体例としては、水酸化ナトリウム、水酸化カリウムが挙げられ、水酸化カリウムが好ましい。アルカリ金属水酸化物は、１種単独で用いても２種以上を併用してもよい。
本明細書において、水溶性有機溶剤とは、水に容易に溶解する有機溶剤であり、具体的には、水１０００ｍｌ（２０℃）に対する溶解性が、０．１ｇ以上の有機溶剤が好ましく、０．５ｇ以上の有機溶剤がより好ましい。水溶性有機溶剤は、非プロトン性有機溶剤、アルコール類およびアミノアルコール類からなる群より選択される少なくとも１種を含むのが好ましく、非プロトン性有機溶剤を含むのがより好ましい。水溶性有機溶剤は、１種単独で用いても２種以上を併用してもよい。
【００５７】
非プロトン性有機溶剤の具体例としては、ジメチルスルホキシド、Ｎ，Ｎ−ジメチルホルムアミド、Ｎ，Ｎ−ジメチルアセトアミド、Ｎ−メチル−２−ピロリドン、Ｎ−エチル−２−ピロリドンが挙げられ、ジメチルスルホキシドが好ましい。
アルコール類の具体例としては、メタノール、エタノール、イソプロパノール、ブタノール、メトキシエトキシエタノール、ブトキシエタノール、ブチルカルビトール、ヘキシルオキシエタノール、オクタノール、１−メトキシ−２−プロパノール、エチレングリコールが挙げられる。
アミノアルコール類の具体例としては、エタノールアミン、Ｎ−メチルエタノールアミン、Ｎ−エチルエタノールアミン、１−アミノ−２−プロパノール、１−アミノ−３−プロパノール、２−アミノエトキシエタノール、２−アミノチオエトキシエタノール、２−アミノ−２−メチル−１−プロパノールが挙げられる。
【００５８】
アルカリ金属水酸化物の含有量は、アルカリ性水溶液中、１〜６０質量％が好ましい。
水溶性有機溶剤の含有量は、アルカリ性水溶液中、１〜６０質量％が好ましい。
アルカリ金属水酸化物および水溶性有機溶剤の含有量が上記範囲内であれば、加水分解処理が速やかに完了して、本隔膜の生産性が向上する。
水の含有量は、アルカリ性水溶液中、３９〜８０質量％が好ましい。
【００５９】
隔膜前駆体膜とアルカリ性水溶液との接触後に、アルカリ性水溶液を除去する処理を行ってもよい。アルカリ性水溶液を除去する方法としては、例えば、アルカリ性水溶液に接触させた本隔膜を水洗する方法が挙げられる。
隔膜前駆体膜とアルカリ性水溶液との接触後に、得られたイオン交換膜を乾燥する処理をしてもよい。乾燥処理としては加熱処理が好ましく、その際の加熱温度は５０〜１６０℃が好ましい。加熱時間は、０．１〜２４時間が好ましい。
【００６０】
隔膜前駆体膜中のスルホン酸型官能基に変換できる基をスルホン酸型官能基に変換した後、本隔膜をカリウムイオン、ナトリウムイオン、または水素イオンを含む水溶液に接触させ、スルホン酸型官能基の対イオン（カチオン）を置換してもよい。スルホン酸型官能基のカチオンを、アルカリ水中に存在するカチオンと同じカチオンに置換することによって、置換したカチオンが存在する環境下でのアルカリ水電解に供することができ、さらに本隔膜の寸法安定性が向上する。
【００６１】
本隔膜は、使用環境に合わせて、湿潤状態および乾燥状態のいずれの態様を採用してもよい。
本隔膜を湿潤状態（含水率が１０質量％以上）にする方法の具体例としては、上記各種水溶液との接触または水洗後において、乾燥処理を実施しない方法が挙げられる。この場合、本隔膜は、湿潤状態を維持したまま各種装置に装着する。
【００６２】
上記工程（ａ）または上記工程（ｂ）と同時または後に、隔膜前駆体膜または本隔膜の表面に親水化層を形成してもよい。親水化層は、隔膜前駆体膜または本隔膜の表面の少なくとも一方の面に形成すればよい。
親水化層の形成方法の具体例としては、無機物粒子およびバインダーを含む溶液を隔膜前駆体膜または本隔膜に塗布する方法が挙げられる。
【００６３】
［包装物品］
本隔膜は、各種装置に装着する前において、収容体に収容されていてもよい。すなわち、本隔膜と、本隔膜を収容する収容体と、を有する包装物品の形態で、保管および流通されてもよい。特に、本隔膜が湿潤状態にある場合には、本隔膜の乾燥を抑制するために、本隔膜が収容体中に密封されているのが好ましい。
収容体は、フィルム等で構成された袋であっても、板状の構造体で構成された容器であってもよい。
収容体の材質の具体例としては、ポリエステル、ポリオレフィン（例えば、ポリエチレン、ポリプロピレン）、ポリカーボネート等の樹脂、アルミニウム等の金属が挙げられる。
なかでも、本隔膜の乾燥がより抑制できる点から、収容体は、本隔膜との接触部が樹脂を含む材料から構成されており、接触部の外側（大気との接触部分）がアルミニウムで構成されているのが好ましい。